가공 단부 ( 5 ) 나 열 영향 부 ( 6 ) 는 , 스 피닝 가공 에 의해서 는 외경 이 작아지 지 않 으며 , 조금 밖 에 두께 가 두꺼워 지 지 않 는다 . 그러나 , 추신 후 의 소관 의 상태 에서 는 , 상기 서술 한 가공 중앙부 ( 4 ) 와 마찬가지 로 용체 화 감수 성 이 둔하 므로 , 대부분 의 Co , P 등 이 충분히 고용 되 어 있 다 . 그리고 , 스 피닝 가공 에 의한 승 온 이 500 ～ 750 ℃ 정도 이 므로 , 승 온 과정 에서 , 재결정 전 에 Co 등 의 원자 의 이동 이 시작 된다 . 또한 , Co , P , Ni , Fe 등 의 미세 한 석출 물 이 석출 되 어 , 재결정 화 를 늦춘다 . 본 발명 합금 은 , 700 ℃, 또는 750 ℃ 에서 , 십 수초 , 또는 몇 초 이 면 , 거의 재결정 되 지 않 아 , 현저 한 연화 는 일어나 지 않 는다 . 이 와 같이 , 가공 단부 ( 5 ) 나 열 영향 부 ( 6 ) 는 , 재결정 이 저해 된다 . 또 , 재결정 전 에 일어나 는 회복 현상 등 에 의한 연화 가 Co , P 등 의 석출 에 의해 대략 상쇄 되 므로 , 소관 의 강도 가 유지 되 어 고강도 가 된다 . 또 , Co , P 등 의 석출 에 의해 열전도 성 이 향상 된다 .